(57)【要約】【課題】  転写条件が変化した場合でも転写安定性が良好であり、さらに長期使用した場合においても、画像濃度が高いトナーを提供する。【解決手段】  トナー粒子と、外添剤と、を含有するトナーであって、外添剤は、チタン酸ストロンチウム粒子を含有し、走査型電子顕微鏡を用いた撮影したチタン酸ストロンチウム粒子の投影像において、投影像の重心から投影像の輪郭までの距離の標準偏差をＤｓ、投影像の円相当径をＤａとしたとき、式（１）で算出される値ＣＶが０．０７以下であることを特徴とする。【選択図】  なし【特許請求の範囲】
【請求項１】
トナー粒子と、外添剤と、を含有するトナーであって、
該外添剤は、チタン酸ストロンチウム粒子を含有し、
走査型電子顕微鏡を用いた撮影した該チタン酸ストロンチウム粒子の投影像において、該投影像の重心から該投影像の輪郭までの距離の標準偏差をＤｓ、該投影像の円相当径をＤａとしたとき、下式（１）で算出される値ＣＶが０．０７以下であることを特徴とするトナー。
ＣＶ＝Ｄｓ／（Ｄａ／２）  （１）
【請求項２】
前記チタン酸ストロンチウム粒子の投影像の円相当径Ｄａが、２０ｎｍ以上２００ｎｍ以下である請求項１に記載のトナー。
【請求項３】
前記チタン酸ストロンチウム粒子のＳｒとＴｉとのモル比（Ｓｒ／Ｔｉ）が、１．０５以下である請求項１または２に記載のトナー。
【請求項４】
前記チタン酸ストロンチウム粒子は、メタノール／水混合溶媒に対する濡れ性試験において、波長７８０ｎｍの光の透過率が５０％のときのメタノール濃度が、４０体積％以上９５体積％以下である請求項１〜３のいずれか一項に記載のトナー。
【請求項５】
Ｘ線光電子分光装置により測定される前記トナーの表面のチタン酸ストロンチウム粒子による被覆率が、２．０面積％以上２０．０面積％以下である請求項１〜４のいずれか一項に記載のトナー。
【請求項６】
前記トナー粒子の平均円形度が、０．９３５以上０．９９５以下である請求項１〜５のいずれか１項に記載のトナー。
【請求項７】
前記チタン酸ストロンチウム粒子のＢＥＴ比表面積が、５０ｍ２／ｇ以上１００ｍ２／ｇ以下である請求項１〜６のいずれか一項に記載のトナー。
【発明の詳細な説明】
【技術分野】
【０００１】
本発明は、電子写真法のような画像形成方法に使用されるトナーに関する。
【背景技術】
【０００２】
電子写真画像形成装置には、より高速化、長寿命化、省エネルギー化、及び小型化が求められており、この中でも、ＳＯＨＯ向けのプリンタについては特に小型化に対する要望が強くなっている。
【０００３】
小型化という観点では、トナーの消費量を低減することが重要である。トナーの消費量を低減することで、トナーカートリッジの体積を低減することができるため、より一層の改善が求められている。そのために種々のトナーや外添剤が提案されている。
【０００４】
トナーの消費量を低減するためには、トナーの転写性を向上することが重要である。そのため、外添剤として、球形のシリカ等をスペーサー粒子として用いられている。しかし、球形のシリカを外添したトナーは、初期特性は良好であるが、球形であるがゆえに現像器内で繰り返し摺擦を受けることでトナー表面において転がり易く、長期安定した転写性を持続するためには課題があった。また、シリカは高抵抗材料で、かつ、強いネガ材料であるため、トナーの表面で転がって偏在することにより、トナーの表面に局所的な帯電の偏在を生じやすく、転写安定性についても未だ課題があった。
【０００５】
そこで、弱ポジ性で中抵抗材料であるチタン酸ストロンチウム粒子の検討が行われている。従来、外添剤として使用されるチタン酸ストロンチウム粒子の形状は、６面体形状であり、平らな面を有しているものが多い。チタン酸ストロンチウム粒子が、平らな面を有していると、チタン酸ストロンチウム粒子同士の接触面積が増えるため凝集粒子として存在している場合が多い。それにより、トナー粒子との接触面積が増えるために、トナー粒子とチタン酸ストロンチウム粒子の間で電荷の授受が行われやすくなる。そして、トナー粒子表面の電荷が不均一であっても、電荷を拡散してトナー粒子を均一に帯電させることができる。その結果、初期から長期使用まで、優れた現像性を発揮することができる。
【０００６】
さらに、特許文献１には、ＳｒＯ／ＴｉＯ２（モル比）を制御したチタン酸ストロンチウム粒子を外添することで、トナーの環境特性、及び帯電特性を向上させることができることを提案している。
【０００７】
また、特許文献２では、トナー粒子に、結晶構造や形状を制御したチタン酸ストロンチウム粒子を外添することで、高温高湿環境下での画像流れの抑制を向上させることができることを提案している。
【先行技術文献】
【特許文献】
【０００８】
【特許文献１】特開２０１５−１３７２０８号公報
【特許文献２】特開２０１０−２１１２４５号公報
【発明の概要】
【発明が解決しようとする課題】
【０００９】
しかし、本発明者らの検討の結果、特許文献１及び２に記載のチタン酸ストロンチウム粒子は、平らな面を有することで粒子同士が凝集粒子として存在し易く、長期使用において現像機内で繰り返し摺擦を受けることで、トナー粒子から移行し易い場合があることが分かった。そのため、長期使用の終盤での転写性が低下しやすい傾向があることが分かった。移行とは、チタン酸ストロンチウム粒子がトナー粒子から別のトナー粒子や別の部材へ移動する現象を指す。したがって、チタン酸ストロンチウム粒子を外添したトナーにおける転写安定性に関しては、さらなる検討の余地があった。
【００１０】
本発明は、上記の問題点を解消したトナーを提供するものである。
【００１１】
すなわち、本発明は、転写条件が変化した場合でも転写安定性が良好であり、さらに長期使用した場合においても、画像濃度が高いトナーを提供するものである。
【課題を解決するための手段】
【００１２】
本発明は、トナー粒子と、外添剤と、を含有するトナーであって、
該外添剤は、チタン酸ストロンチウム粒子を含有し、
走査型電子顕微鏡を用いた撮影した該チタン酸ストロンチウム粒子の投影像において、該投影像の重心から該投影像の輪郭までの距離の標準偏差をＤｓ、該投影像の円相当径をＤａとしたとき、下式（１）で算出される値ＣＶが０．０７以下であることを特徴とするトナーに関する。
ＣＶ＝Ｄｓ／（Ｄａ／２）  （１）
【発明の効果】
【００１３】
本発明によれば、転写条件が変化した場合でも転写安定性が良好であり、さらに長期使用した場合においても、画像濃度が高いトナーを提供することができる。
【図面の簡単な説明】
【００１４】
【図１】トナー上のチタン酸ストロンチウム粒子の付着状態を分析方法の説明図。
【発明を実施するための形態】
【００１５】
本発明において、数値範囲を表す「○○以上××以下」や「○○〜××」の記載は、特に断りのない限り、端点である下限及び上限を含む数値範囲を意味する。
【００１６】
６面体形状を有するチタン酸ストロンチウム粒子を外添することで、チタン酸ストロンチウム粒子とトナー粒子との接触面積が増えるために、トナー粒子が摩擦帯電によってチャージアップ状態になっても電荷を拡散してトナーを均一に帯電することができる。その結果、初期から長期使用まで、優れた現像性とかぶりの抑制を達成することができる。
【００１７】
しかし、このチタン酸ストロンチウム粒子は、６面体形状の平らな面を有しているためにチタン酸ストロンチウム粒子同士の接触面積が増え、凝集粒子として存在している場合が多い。そのため、長期使用において現像機内で繰り返し摺擦を受けることで、トナー粒子から移行し易く、長期使用の終盤に転写性が低下しやすい。
【００１８】
そこで、本発明者らは、チタン酸ストロンチウム粒子がトナー粒子から移行することを抑えるために、チタン酸ストロンチウム粒子の凝集性を抑制することを試みた。凝集性を抑制するためには、粒子間の接触面積を減らして点接触にすることで凝集しにくくなり、仮に凝集していたとしても解砕されやすくなると考えた。そのために、チタン酸ストロンチウム粒子の形状を球状に近づけることが有効であることを見出し、本発明に至った。
【００１９】
そして、チタン酸ストロンチウム粒子を球状に近づけることで、転写条件が変化しても（転写電流が変化しても）、安定した転写性が得られることを見出した。
【００２０】
本発明のトナーは、トナー粒子と、外添剤と、を含有するトナーであって、外添剤は、チタン酸ストロンチウム粒子を含有する。そして、走査型電子顕微鏡を用いて撮影した該チタン酸ストロンチウム粒子の投影像において、下式（１）で算出される値ＣＶが０．０７以下であることを特徴とする。
ＣＶ＝Ｄｓ／（Ｄａ／２）  （１）
式（１）中、Ｄｓは、該投影像の重心から該投影像の輪郭までの距離の標準偏差を示す。Ｄａは、該投影像の円相当径を示す。
【００２１】
上記特徴を有するトナーが、転写条件が変化した場合でも転写性安定が良好である理由について、本発明者らは、以下のように考えている。
【００２２】
チタン酸ストロンチウム粒子の投影像が、式（１）を満たすことで、形状が球状になっていることを示している。チタン酸ストロンチウム粒子の形状が球状であると、転写電流が流れる際に放電が発生してトナーの帯電が抑制されるため、転写電流が変化しても転写性が安定しやすいのではないかと考えている。一般的に、間隙に電圧を印加した際の放電現象は、その間隙に誘電体が存在すると電位勾配が高くなり放電しやすいということが知られている。チタン酸ストロンチウム粒子を球状に近づけることで、凝集粒子が少なくなり、トナーと転写部材とのギャップが狭くなる。トナーと転写部材とのギャップが狭くなった状態で転写電流を流すと放電が発生し、トナーの帯電が下がり静電付着力が低下することで転写性が安定していると考えている。凝集粒子が少ないことに加え、さらに形状が球状である事で、トナー粒子とチタン酸ストロンチウム粒子との間で好適なギャップとなるため、転写性が安定すると考えている。
【００２３】
該Ｄｓおよび該Ｄｓの測定方法の詳細は後述するが、該Ｄｓは、チタン酸ストロンチウム粒子の投影像を画像処理ソフトで処理することにより求めることができる。トナー粒子の表面に一次粒子で存在するチタン酸ストロンチウム粒子を粒径に合わせて倍率を設定（例えば、１００ｎｍ程度の粒子の場合は１０万倍）し、投影像の重心から投影像の輪郭までの距離（Ｌｉ）を２００点測定する。そして、その２００点の距離（Ｌｉ）の標準偏差をＤｓとして定義する。また同様にして、画像処理ソフトにて投影像の円相当径Ｄａを求める。標準偏差Ｄｓを円相当径Ｄａで規格化したＣＶは、形状の特徴のみを抽出したパラメーターを示している。
【００２４】
特許文献１の比較例４（図２）に開示のチタン酸ストロンチウム粒子は、エッジを有さず丸みを帯びた６面体形状に近い粒子であり、チタン酸ストロンチウム粒子の投影像における角部分とそれ以外の距離の差が大きくなるため、ＣＶは０．０７より大きくなる。また、特許文献２の比較例７（図２）に開示のチタン酸ストロンチウム粒子は、不定形の粒子であり、上述と同様の理由により、ＣＶは０．０７より大きくなる。さらに、真円になるとすべて等距離になるため、ＣＶは０となる。ＣＶの値が０．０７以下であると、チタン酸ストロンチウム粒子の形状が真円に近づき、チタン酸ストロンチウム粒子の均一分散性が良くなるため、転写安定性が良化する。ＣＶの範囲としては、０．０２以上、０．０７以下が好ましい、さらに好ましくは０．０４以上、０．０６以下である。ＣＶの値が０より大きくなると、チタン酸ストロンチウム粒子表面に微細な凹凸が存在することを示しており、表面に微細な凹凸が存在した方が好ましい。
【００２５】
上記チタン酸ストロンチウム粒子のＣＶは、粒子製造時に添加するヒドロキシ酸の添加量や反応時の温度を調整することで制御可能である。ヒドロキシ酸としては、クエン酸、酒石酸などが挙げられる。
【００２６】
チタン酸ストロンチウム粒子の投影像の円相当径Ｄａは、２０ｎｍ以上２００ｎｍ以下であることが、転写のさらなる安定化と、画像不良を抑制する点から好ましい。より好ましくは、３０ｎｍ以上１３０ｎｍ以下である。Ｄａが、２００ｎｍ以下であると、良好な画像が得られやすくなる。
【００２７】
チタン酸ストロンチウム粒子の円相当径Ｄａは、チタン酸ストロンチウム粒子の製造における初期の酸化チタン濃度やアルカリの添加時間を調整することで制御可能である。
【００２８】
チタン酸ストロンチウム粒子のＢＥＴ比表面積としては、好ましくは５０ｍ２／ｇ以上１００ｍ２／ｇ以下であり、より好ましくは７３ｍ２／ｇ以上９０ｍ２／ｇ以下である。本願のチタン酸ストロンチウム粒子は、表面に微細な凹凸が存在するため、従来のチタン酸ストロンチウム粒子に比べて同じ粒径ではＢＥＴ比表面積が高い傾向にある。ＢＥＴ比表面積が上記範囲だと、安定した転写性が得られやすく好ましい。
【００２９】
チタン酸ストロンチウム粒子のＳｒとＴｉとのモル比（Ｓｒ／Ｔｉ）は、１．０５以下であることが好ましく、より好ましくは１．００以下である。Ｓｒ／Ｔｉ（モル比）が、１．０５以下であることで、帯電的に負帯電性に近いＴｉの割合が増えることで、帯電分布がシャープになりやすい。好ましくは０．９０以下であり、より好ましくは０．８０以下である。一方、下限は特に制限されないが、好ましくは、０．７０以上であり、より好ましくは、０．７５以上である。Ｓｒ／Ｔｉ（モル比）は、チタン酸ストロンチウム粒子の原材料のモル比や製造条件を調整することで制御可能である。
【００３０】
チタン酸ストロンチウム粒子は、メタノール／水混合溶媒に対する濡れ性試験において、波長７８０ｎｍの光の透過率が５０％のときのメタノール濃度が、４０体積％以上９５体積％以下であることが好ましい。さらには、５０体積％以上９５体積％以下であることがより好ましく、６０体積％以上８０体積％以下であることが特に好ましい。メタノール濃度が５０体積％以上９５体積％以下であると、カブリが良化されやすくなる。
【００３１】
チタン酸ストロンチウム粒子のメタノール／水混合溶媒に対する濡れ性は、チタン酸ストロンチウム粒子の表面処理条件を調整することで制御可能である。
【００３２】
Ｘ線光電子分光装置（ＥＳＣＡ）により求められる、トナーの表面のチタン酸ストロンチウム粒子による被覆率は、２．０面積％以上２０．０面積％以下であることが好ましく、２．０面積％以上１０．０面積％以下であることがより好ましい。
【００３３】
被覆率が２．０面積％以上２０．０面積％以下であると、繰り返し使用初期からトナーの帯電が立ち上がりやすくなり、画像濃度が安定する。被覆率は、チタン酸ストロンチウム粒子の形状や添加量、製造条件、トナー粒子の性状を調整することで制御可能である。
【００３４】
トナー粒子の平均円形度は、０．９３５以上０．９９５以下であることが好ましい。また、トナー粒子の平均円形度は０．９６０以上０．９９０以下であることがさらに好ましい。
【００３５】
トナー粒子の平均円形度が上記範囲にあると、トナー粒子が球状に近づくため、さらに転写の安定性を向上させることができる。トナー粒子が球状に近づいた方が、球状のチタン酸ストロンチウム粒子のトナー上での付着状態が変化しにくいため好ましい。トナー粒子の平均円形度は、製造条件を調整することで制御可能である。
【００３６】
トナー粒子のガラス転移温度（Ｔｇ）は、５０℃以上７０℃以下であることが好ましく、５３℃以上６８℃以下であることがより好ましい。
【００３７】
ガラス転移温度（Ｔｇ）が上記範囲にあると、チタン酸ストロンチウム粒子のトナー粒子表面での存在状態が安定しやすくなる。つまり、トナー粒子表面が適度な硬さが有することで、繰り返し使用前後でのチタン酸ストロンチウム粒子の付着状態が変化しにくいため、転写性をより安定させることができる。
【００３８】
該ガラス転移温度（Ｔｇ）は、トナー粒子を構成する結着樹脂の組成を調整することなどで制御可能である。
【００３９】
ペロブスカイト型チタン酸ストロンチウム粒子を製造するには、加圧容器を用いる水熱処理ではなく、常圧で反応させる常圧加熱反応法を用いるとよい。
【００４０】
酸化チタン源としてチタン化合物の加水分解物の鉱酸解膠品を用い、ストロンチウム源として水溶性酸性化合物を用いる。そして、それらの混合液に６０℃以上でアルカリ水溶液を添加しながら反応させ、次いで酸処理する方法が例示できる。
【００４１】
また、チタン酸ストロンチウム粒子の形状を制御する方法として、乾式で機械的処理を施す方法もある。
【００４２】
以下、常圧加熱反応法について説明する。
【００４３】
酸化チタン源としてはチタン化合物の加水分解物の鉱酸解膠品を用いるとよい。好ましくは、硫酸法で得られた、ＳＯ３含有量が１．０質量％以下、より好ましくは０．５質量％以下のメタチタン酸を塩酸でｐＨを０．８以上１．５以下に調整して解膠したものを用いる。これにより、粒度分布が良好なチタン酸ストロンチウム粒子を得ることができる。一方、ストロンチウム源としては、硝酸ストロンチウム、塩化ストロンチウムなどを使用することができる。アルカリ水溶液としては、苛性アルカリを使用することができるが、中でも水酸化ナトリウム水溶液が好ましい。
【００４４】
上記製造方法において、得られるチタン酸ストロンチウム粒子の粒子径に影響を及ぼす因子としては、酸化チタン源とストロンチウム源の混合割合、反応初期の酸化チタン源濃度、アルカリ水溶液を添加するときの温度及び添加速度などが挙げられる。これらの因子は、目的の粒子径及び粒度分布のチタン酸ストロンチウム粒子を得るために適宜調整することができる。なお、反応過程における炭酸ストロンチウムの生成を防ぐために窒素ガス雰囲気下で反応させるなど、炭酸ガスの混入を防ぐことが好ましい。
【００４５】
反応時における酸化チタン源とストロンチウム源の混合割合は、Ｓｒ／Ｔｉ（モル比）で、０．９０以上１．４０以下であることが好ましく、より好ましくは１．０５以上１．２０以下である。
【００４６】
ストロンチウム源は水への溶解度が高いのに対し、酸化チタン源は水への溶解度が低いため、Ｓｒ／Ｔｉ（モル比）が０．９０未満の場合、反応生成物はチタン酸ストロンチウムだけでなく未反応の酸化チタンが残存し易くなる。
【００４７】
反応初期の酸化チタン源の濃度としては、ＴｉＯ２として０．０５０モル／Ｌ以上１．３００モル／Ｌ以下であることが好ましく、より好ましくは０．０８０モル／Ｌ以上１．２００モル／Ｌ以下である。反応初期の酸化チタン源の濃度を高くすることで、チタン酸ストロンチウム粒子の一次粒子の個数平均粒径を小さくすることができる。
【００４８】
常圧加熱反応法にて粒子の形状を変更するためには、粒子を形成する段階に添加剤を加えることが挙げられる（参考文献：微粒子設計  小石  眞純著  Ｐ２１６〜２２２）。添加剤としては、酒石酸、クエン酸、リンゴ酸、又はグルコン酸などのヒドロキシ酸；２−ケトグルコン酸カルシウム、グルコン酸ナトリウム、スクロース、ラクトース、硫酸銅、硫酸亜鉛、硫酸ニッケル、三リン酸ナトリウム、ピロリン酸ナトリウム、リン酸―水素ナトリウム等が挙げられる。これらの中でも、酒石酸、クエン酸が好ましい。添加剤の添加量は、種類によっても異なるが、１．０×１０−４ｍｏｌ／Ｌ以上１．０×１０−２ｍｏｌ／Ｌ以下程度であることが好ましい。より好ましい範囲としては、３．０×１０−４ｍｏｌ／Ｌ以上１．０×１０−３ｍｏｌ／Ｌ以下程度である。
【００４９】
アルカリ水溶液を添加するときの温度は、添加剤の効果を得て、粒子の結晶成長を促進させるように設定する必要がある。温度の高いほど結晶性の良好な生成物が得られるが、温度が高すぎると球状になりにくい。実用的には３０℃以上１００℃以下の範囲が適切である。
【００５０】
また、アルカリ水溶液の添加速度は、添加速度が遅いほど大きな粒子径のチタン酸ストロンチウム粒子が得られ、添加速度が速いほど小さな粒子径のチタン酸ストロンチウム粒子が得られる。アルカリ水溶液の添加速度は、仕込み原料に対して、０．００１当量／ｈ以上１．２当量／ｈ以下であることが好ましく、より好ましくは０．００２当量／ｈ以上１．１当量／ｈ以下である。これらは、得ようとする粒子径に応じて適宜調整することができる。
【００５１】
続いて酸処理について説明する。酸化チタン源とストロンチウム源の混合割合が、Ｓｒ／Ｔｉ（モル比）において、１．４０を超える場合、反応終了後に残存した未反応のストロンチウム源が空気中の炭酸ガスと反応して、炭酸ストロンチウムなどの不純物を生成し、粒度分布が広くなりやすい。また、表面に炭酸ストロンチウムなどの不純物が残存すると、疎水性を付与するための表面処理をする際に、不純物の影響で表面処理剤を均一に被覆しにくくなる。したがって、アルカリ水溶液を添加した後、未反応のストロンチウム源を取り除くため酸処理を行うとよい。
【００５２】
酸処理では、塩酸を用いてｐＨ２．５以上７．０以下に調整することが好ましく、ｐＨ４．５以上６．０以下に調整することがより好ましい。
【００５３】
酸としては、塩酸の他に硝酸、酢酸などを酸処理に用いることができる。しかし、硫酸を用いると、水の溶解度が低い硫酸ストロンチウムが発生しやすい。
【００５４】
形状制御の方法として上記添加剤を添加すること以外に、乾式で機械的処理を施すことも一例として挙げられる。
【００５５】
例えば、ハイブリダイザー（奈良機械製作所社製）、ノビルタ（ホソカワミクロン社製）、メカノフュージョン（ホソカワミクロン社製）、ハイフレックスグラル（アーステクニカ社製）などを用いることができる。
【００５６】
機械的処理でチタン酸ストロンチウム粒子の形状を制御する場合、チタン酸ストロンチウム粒子の微粉が発生する場合がある。微粉を取り除くためには、機械的処理後に酸処理を行うことが好ましい。酸処理では、塩酸を用いてｐＨ０．１以上５．０以下に調整することが好ましい。酸としては、塩酸の他に硝酸、酢酸などを酸処理に用いることができる。チタン酸ストロンチウム粒子の形状を制御するための機械的処理は、チタン酸ストロンチウム粒子の表面処理を施す前に行うことが好ましい。
【００５７】
チタン酸ストロンチウム粒子は、帯電調整や環境安定性の改良のため、ＳｉＯ２、Ａｌ２Ｏ３などの無機酸化物、チタンカップリング剤、シランカップリング剤、シリコーンオイル、及び脂肪酸金属塩などの疎水化剤で表面処理するとよい。
【００５８】
該シランカップリング剤にはアミノ基、フッ素などの官能基を導入したシランカップリング剤を用いてもよい。
【００５９】
脂肪酸金属塩としては、ステアリン酸亜鉛、ステアリン酸ナトリウム、ステアリン酸カルシウム、ラウリン酸亜鉛、ステアリン酸アルミニウム、及びステアリン酸マグネシウムなどが挙げられる。
【００６０】
表面処理の方法は、疎水化剤を溶媒中に溶解又は分散させ、その中にチタン酸ストロンチウム粒子を添加し、撹拌しながら溶媒を除去して処理する湿式方法が挙げられる。
【００６１】
また、疎水化剤とチタン酸ストロンチウム粒子を直接混合して撹拌しながら処理を行う乾式方法を用いてもよい。
【００６２】
チタン酸ストロンチウム粒子の含有量は、トナー粒子１００質量部に対して、０．０５質量部以上５．０質量部以下であることが好ましく、０．１質量部以上５．０質量部以下であることがより好ましい。
【００６３】
トナー粒子の製造方法は特に限定されないが、例えば懸濁重合法、界面重合法、又は分散重合法のような、水系媒体中で直接トナー粒子を製造する方法（以下、重合法とも称する）が挙げられる。また、粉砕法を用いてもよく、粉砕法により得られたトナーを熱球形化して平均円形度を調整してもよい。その中でも、懸濁重合法が好ましい。懸濁重合法を用いて製造されたトナー粒子は、個々の粒子がほぼ球形に揃っており、帯電量の分布も比較的均一となるため高い転写性を有する。
【００６４】
懸濁重合法では、結着樹脂を生成しうる重合性単量体、着色剤及びワックスなどを含有する重合性単量体組成物を水系媒体中に分散して、重合性単量体組成物の粒子を形成し、粒子中の重合性単量体を重合することでトナー粒子を製造する。
【００６５】
トナー粒子は、コアとコアの表面にシェルを有するトナー粒子としてもよい。トナー粒子がコア−シェル構造をとることにより、コアがトナー粒子の表面へ滲出することによる帯電不良を抑制することができる。
【００６６】
シェルは、ポリエステル樹脂、スチレン−アクリル共重合体、及びスチレン−メタクリル共重合体からなる群から選ばれる少なくとも一つを含有することが好ましく、ポリエステル樹脂を含有することがより好ましい。
【００６７】
シェルを形成する樹脂量は、コアを形成する樹脂１００質量部に対して、０．０１質量部以上２０．０質量部以下であることが好ましく、より好ましくは０．５質量部以上１０．０質量部以下である。
【００６８】
シェルにポリエステル樹脂を用いた場合、外添されたチタン酸ストロンチウム粒子がトナー粒子表面でほぐれ易く、チタン酸ストロンチウム粒子が分散しやすくなる。その結果、長期使用において、現像性がより向上し、かぶりをより抑制することができる。
【００６９】
ポリエステル樹脂の重量平均分子量は、５０００以上５００００以下であることが好ましい。重量平均分子量が上記範囲である場合、トナー粒子表面上でのチタン酸ストロンチウム粒子の分散性をより向上させやすい。
【００７０】
結着樹脂を生成しうる重合性単量体としては、ビニル系重合性単量体を挙げることができる。具体的には以下のものを例示することができる。
【００７１】
スチレン；α−メチルスチレン、β−メチルスチレン、ｏ−メチルスチレン、ｍ−メチルスチレン、ｐ−メチルスチレン、２，４−ジメチルスチレンのようなスチレン誘導体；メチルアクリレート、エチルアクリレート、ｎ−プロピルアクリレート、ｉｓｏ−プロピルアクリレート、ｎ−ブチルアクリレート、ｉｓｏ−ブチルアクリレート、ｔｅｒｔ−ブチルアクリレート、２−エチルヘキシルアクリレートのようなアクリル系重合性単量体；メチルメタクリレート、エチルメタクリレート、ｎ−プロピルメタクリレート、ｉｓｏ−プロピルメタクリレート、ｎ−ブチルメタクリレート、ｉｓｏ−ブチルメタクリレート、ｔｅｒｔ−ブチルメタクリレートのようなメタクリル系重合性単量体；メチレン脂肪族モノカルボン酸エステル類；酢酸ビニル、プロピオン酸ビニル、酪酸ビニル、安息香酸ビニル、蟻酸ビニルのようなビニルエステルが挙げられる。
【００７２】
トナー粒子は、荷電制御剤を含有してもよい。荷電制御剤としては、トナー粒子を負帯電性に制御するものと、正帯電性に制御するものとが知られており、トナーの種類や用途に応じて種々のものを一種又は二種以上用いることができる。
【００７３】
トナー粒子を負帯電性に制御するものとしては、以下のものが挙げられる。
【００７４】
有機金属錯体（モノアゾ金属錯体；アセチルアセトン金属錯体）；芳香族ヒドロキシカルボン酸又は芳香族ジカルボン酸の金属錯体又は金属塩；芳香族モノ及びポリカルボン酸並びにそれらの金属塩、無水物及びエステル類；ビスフェノールなどのフェノール誘導体。これらは一種又は二種以上組み合わせて用いることができる。
【００７５】
これらの中でも、安定な帯電性能が得られる芳香族ヒドロキシカルボン酸の金属錯体又は金属塩が好ましい。
【００７６】
一方、トナー粒子を正帯電性に制御するものとしては、以下のものが挙げられる。
【００７７】
ニグロシン及び脂肪酸金属塩による変性物；トリブチルベンジルアンモニウム−１−ヒドロキシ−４−ナフトスルホン酸塩、テトラブチルアンモニウムテトラフルオロボレートなどの四級アンモニウム塩、及びこれらの類似体；ホスホニウム塩のようなオニウム塩及びこれらのレーキ顔料；トリフェニルメタン染料及びこれらのレーキ顔料（レーキ化剤としては、リンタングステン酸、リンモリブデン酸、リンタングステンモリブデン酸、タンニン酸、ラウリン酸、没食子酸、フェリシアン酸、フェロシアン化合物など）；高級脂肪酸の金属塩。これらは一種又は二種以上組み合わせて用いることができる。
【００７８】
これらの中でもニグロシン系化合物、四級アンモニウム塩などが好ましい。
【００７９】
上記チタン酸ストロンチウム粒子は正帯電性であるため、トナー粒子を負帯電性に制御する荷電制御剤を用いると、トナー粒子とチタン酸ストロンチウム粒子の静電的な付着力が高くなるためより好ましい。
【００８０】
荷電制御剤の含有量は、結着樹脂を生成しうる重合性単量体又は結着樹脂１００質量部に対して、０．１質量部以上１０．０質量部以下であることが好ましい。
【００８１】
また、荷電制御樹脂を用いることも好ましい態様である。トナー粒子が荷電制御樹脂を含有していると、トナー粒子表面の負帯電性が向上する。そのため正帯電性であるチタン酸ストロンチウム粒子と静電的な付着力が高くなるため、トナー粒子からチタン酸ストロンチウム粒子が移行しにくくなり、長期使用において、現像性が向上し、かぶりを抑制しやすくなる。
【００８２】
荷電制御樹脂としては、スルホン酸系官能基を有する重合体が好ましい。スルホン酸系官能基を有する重合体とは、スルホン酸基、スルホン酸塩基又はスルホン酸エステル基を有する重合体である。これらのうち、好ましくは、スルホン酸基を有する重合体である。具体的には、スチレンスルホン酸、２−アクリルアミド−２−メチルプロパンスルホン酸、２−メタクリルアミド−２−メチルプロパンスルホン酸、ビニルスルホン酸、メタクリルスルホン酸など単量体の単重合体、又は、該単量体と他の単量体との共重合体が挙げられる。また、該重合体のスルホン酸基をスルホン酸塩基にしたものやエステル化したものを用いることもできる。該荷電制御樹脂のガラス転移温度（Ｔｇ）は、４０℃以上９０℃以下であることが好ましい。
【００８３】
荷電制御樹脂の含有量は、結着樹脂を生成しうる重合性単量体又は結着樹脂１００質量部に対して、０．１質量部以上１０．０質量部以下であることが好ましい。また、該荷電制御樹脂は、水溶性重合開始剤との併用によって、トナー粒子の帯電状態を一層良好なものとすることができる。
【００８４】
トナー粒子はワックスを含有してもよい。ワックスとしては、以下のものが挙げられる。
【００８５】
パラフィンワックス、マイクロクリスタリンワックス及びペトロラタムのような石油系ワックス及びその誘導体；モンタンワックス及びその誘導体；フィッシャートロプシュ法による炭化水素ワックス及びその誘導体；ポリエチレン及びポリプロピレンのようなポリオレフィンワックス及びその誘導体；カルナバワックス及びキャンデリラワックスのような天然ワックス及びその誘導体；高級脂肪族アルコール；ステアリン酸及びパルミチン酸などの脂肪酸；酸アミドワックス；エステルワックス。
【００８６】
なお、誘導体には、酸化物、並びに、ビニル系モノマーとのブロック共重合物及びグラフト変性物が挙げられる。
【００８７】
ワックスの含有量は、結着樹脂を生成しうる重合性単量体又は結着樹脂１００質量部に対して、２．０質量部以上１５．０質量部以下であることが好ましく、２．０質量部以上１０．０質量部以下であることがより好ましい。
【００８８】
トナー粒子は着色剤を含有してもよい。
【００８９】
黒色着色剤としては、カーボンブラック、以下に示すイエロー、マゼンタ及びシアン着色剤を用い黒色に調色されたものが挙げられる。
【００９０】
イエロー着色剤としては、縮合アゾ化合物、イソインドリノン化合物、アントラキノン化合物、アゾ金属錯体、メチン化合物、及びアリルアミド化合物が挙げられる。
【００９１】
具体的には、Ｃ．Ｉ．ピグメントイエロー１２、１３、１４、１５、１７、６２、７３、７４、８３、９３、９４、９５、９７、１０９、１１０、１１１、１２０、１２８、１２９、１３８、１４７、１５０、１５１、１５４、１５５、１６８、１８０、１８５、２１４が挙げられる。
【００９２】
マゼンタ着色剤としては、縮合アゾ化合物、ジケトピロロピロール化合物、アントラキノン化合物、キナクリドン化合物、塩基染料レーキ化合物、ナフトール化合物、ベンズイミダゾロン化合物、チオインジゴ化合物、及びペリレン化合物が挙げられる。
【００９３】
具体的には、Ｃ．Ｉ．ピグメントレッド２、３、５、６、７、２３、４８：２、４８：３、４８：４、５７：１、８１：１、１２２、１４６、１６６、１６９、１７７、１８４、１８５、２０２、２０６、２２０、２２１、２３８、２５４、２６９、Ｃ．Ｉ．ピグメントバイオレッド１９が挙げられる。
【００９４】
シアン着色剤としては、銅フタロシアニン化合物及びその誘導体、アントラキノン化合物、塩基染料レーキ化合物が挙げられる。
【００９５】
具体的には、Ｃ．Ｉ．ピグメントブルー１、７、１５、１５：１、１５：２、１５：３、１５：４、６０、６２、６６が挙げられる。
【００９６】
着色剤は、単独又は混合し、さらには固溶体の状態で用いることができる。
【００９７】
トナーの低消費量を達成するために、着色剤の添加量は多い方が良い。トナーを高着色力にすることで、少ないトナー載り量で記録紙上に所定濃度が出せるようになる。またトナー載り量を少なくすることで、転写性や定着性に対しても長期安定し易いことが知られている。そのため、トナー粒子に含有される着色剤の量を増やすことは有効である。
【００９８】
一方で、高着色トナーはトナー粒子の表面に存在する着色剤が増加するため、トナー表面の帯電性が不均一になりやすい傾向がある。一般的に、トナー粒子に使用されている結着樹脂に比べ着色剤はポジ性を示す傾向があり、高着色力トナーにするとトナー表面に存在する着色剤の量が増加し、トナー粒子の表面の帯電性にムラが発生しやすい。
【００９９】
そのため、強ネガ性のシリカ微粒子を用いても、高着色力トナーの転写安定性の効果が不十分であった。それが、チタン酸ストロンチウムを外添することで転写安定性に対しては効果がみられた。その理由としては、チタン酸ストロンチウムが弱ポジ性であり、着色剤がトナー表面に多く存在する場合でも、帯電の不均一性が発生しにくいため好ましいと考えている。
【０１００】
着色剤は、色相角、彩度、明度、耐光性、ＯＨＰ透明性、トナー粒子中への分散性の観点から選択するとよい。
【０１０１】
着色剤の含有量は、結着樹脂を生成しうる重合性単量体又は結着樹脂１００質量部に対して、１質量部以上２０質量部以下であることが好ましい。さらに好ましくは、トナー消費量の観点から、５質量部以上２０質量部以下である。
【０１０２】
トナー粒子は、着色剤として磁性体を含有させて磁性トナー粒子とすることも可能である。磁性体としては、マグネタイト、ヘマタイト、フェライトのような酸化鉄；鉄、コバルト、ニッケルのような金属又はこれらの金属とアルミニウム、銅、マグネシウム、スズ、亜鉛、ベリリウム、カルシウム、マンガン、セレン、チタン、タングステン、バナジウムのような金属との合金及びその混合物が挙げられる。
【０１０３】
磁性体は、その表面が改質された磁性体であることが好ましい。
【０１０４】
重合法により磁性トナーを調製する場合には、磁性体は重合阻害のない物質である表面改質剤により、疎水化処理を施したものが好ましい。このような表面改質剤としては、シランカップリング剤、チタンカップリング剤を挙げることができる。
【０１０５】
磁性体の個数平均粒径は、２．０μｍ以下であることが好ましく、０．１μｍ以上０．５μｍ以下であることがより好ましい。
【０１０６】
磁性体の含有量は、結着樹脂を生成しうる重合性単量体又は結着樹脂１００質量部に対して、２０質量部以上２００質量部以下であることが好ましく、４０質量部以上１５０質量部以下であることがより好ましい。
【０１０７】
一方、粉砕法でトナー粒子を製造するための製造方法の一例を以下に説明する。
【０１０８】
原料混合工程では、トナー粒子を構成する材料として、結着樹脂、着色剤及びワックスなどを、所定量秤量して配合し、混合する。
【０１０９】
混合装置の一例としては、ダブルコン・ミキサー、Ｖ型ミキサー、ドラム型ミキサー、スーパーミキサー、ＦＭミキサー、ナウターミキサー、及びメカノハイブリッド（日本コークス工業株式会社製）などが挙げられる。
【０１１０】
次に、混合した材料を溶融混練して、結着樹脂中に着色剤及びワックスなどを分散させる。溶融混練工程では、加圧ニーダー、バンバリィミキサーのようなバッチ式練り機や、連続式の練り機を用いることができる。連続生産できる優位性から、１軸又は２軸押出機が主流となっている。例えば、ＫＴＫ型２軸押出機（神戸製鋼所社製）、ＴＥＭ型２軸押出機（東芝機械社製）、ＰＣＭ混練機（池貝製）、２軸押出機（ケイ・シー・ケイ社製）、コ・ニーダー（ブス社製）、及びニーデックス（日本コークス工業株式会社製）などが挙げられる。さらに、溶融混練することによって得られる樹脂組成物は、２本ロールなどで圧延され、冷却工程で水などによって冷却してもよい。
【０１１１】
ついで、得られた冷却物は、粉砕工程で所望の粒径にまで粉砕される。
【０１１２】
粉砕工程では、例えば、クラッシャー、ハンマーミル、フェザーミルのような粉砕機で粗粉砕する。その後、クリプトロンシステム（川崎重工業社製）、スーパーローター（日清エンジニアリング社製）、ターボ・ミル（フロイント・ターボ株式会社製）やエアージェット方式による微粉砕機で微粉砕するとよい。
【０１１３】
その後、必要に応じて慣性分級方式のエルボージェット（日鉄鉱業社製）、遠心力分級方式のターボプレックス（ホソカワミクロン社製）、ＴＳＰセパレータ（ホソカワミクロン社製）、ファカルティ（ホソカワミクロン社製）のような分級機や篩分機を用いて分級し、トナー粒子を得る。
【０１１４】
また、トナー粒子を球形化してもよい。例えば、粉砕後にハイブリタイゼーションシステム（奈良機械製作所製）、メカノフージョンシステム（ホソカワミクロン社製）、ファカルティ（ホソカワミクロン社製）、メテオレインボー  ＭＲ  Ｔｙｐｅ（日本ニューマチック工業社製）を用いて球形化を行うとよい。
【０１１５】
トナー粒子に、チタン酸ストロンチウム粒子や、必要に応じてほかの外添剤を混合することでトナーを得ることができる。外添剤を混合するための混合機としては、ＦＭミキサー（日本コークス工業株式会社製）、スーパーミキサー（カワタ社製）、ノビルタ（ホソカワミクロン社製）、及びハイブリダイザー（奈良機械社製）が挙げられる。
【０１１６】
また、外添剤の混合後に粗粒子をふるい分けてもよい。そのために用いられる篩い装置としては、以下のものが挙げられる。
【０１１７】
ウルトラソニック（晃栄産業社製）；レゾナシーブ、ジャイロシフター（徳寿工作所社）；バイブラソニックシステム（ダルトン社製）；ソニクリーン（新東工業社製）；ターボスクリーナー（フロイント・ターボ工業社製）；ミクロシフター（槙野産業社製）。
【０１１８】
トナーは、チタン酸ストロンチウム粒子以外の他の外添剤を含んでいても構わない。特にトナーの流動性や帯電性を向上させるために、流動性向上剤を添加してもよい。
【０１１９】
流動性向上剤としては、以下のものを用いることができる。
【０１２０】
フッ化ビニリデン微粉末及びポリテトラフルオロエチレン微粉末のようなフッ素系樹脂粉末；湿式製法シリカ又は乾式製法シリカのようなシリカ微粒子、酸化チタン微粒子、アルミナ微粒子；該微粒子をシラン化合物、チタンカップリング剤、又はシリコーンオイルなどの疎水化処理剤で表面処理を施した疎水化処理微粒子；酸化亜鉛及び酸化スズのような酸化物；チタン酸バリウム、チタン酸カルシウム、ジルコン酸ストロンチウム及びジルコン酸カルシウムのような複酸化物；炭酸カルシウム及び炭酸マグネシウムのような炭酸塩化合物など。
【０１２１】
これらのうち、ケイ素ハロゲン化合物の蒸気相酸化により生成された微粒子であり、いわゆる乾式法シリカ又はヒュームドシリカと称される乾式製法シリカ微粒子が好ましい。乾式製法は、例えば、四塩化ケイ素ガスの酸水素焔中における熱分解酸化反応を利用するもので、基礎となる反応式は次のようなものである。
【０１２２】
ＳｉＣｌ４＋２Ｈ２＋Ｏ２→ＳｉＯ２＋４ＨＣｌ
この製造工程において、塩化アルミニウム又は塩化チタンなどの他の金属ハロゲン化合物をケイ素ハロゲン化合物と共に用いることによってシリカと他の金属酸化物の複合微粒子を得ることも可能であり、シリカ微粒子としてはそれらも包含する。
【０１２３】
流動性向上剤は、一次粒子の個数平均粒径が５ｎｍ以上３０ｎｍ以下であると、高い帯電性と流動性を持たせることができるので好ましい。
【０１２４】
さらには、シリカ微粒子は、上記疎水化処理剤で表面処理を施した疎水化処理シリカ微粒子がより好ましい。
【０１２５】
流動性向上剤は、ＢＥＴ法で測定した窒素吸着による比表面積が３０ｍ２／ｇ以上３００ｍ２／ｇ以下のものが好ましい。
【０１２６】
流動性向上剤の含有量は、トナー粒子１００質量部に対して、流動性向上剤を総量で、０．０１質量部以上３．０質量部以下であることが好ましい。
【０１２７】
トナー及びその他材料に係る各種物性の測定方法を以下に説明する。
【０１２８】
チタン酸ストロンチウム粒子の物性は、トナーをサンプルとして測定する。
【０１２９】
チタン酸ストロンチウム粒子が外添されたトナーから、チタン酸ストロンチウム粒子やトナー粒子の物性を測定する場合は、以下のようにして、トナーからチタン酸ストロンチウム粒子や他の外添剤を分離して測定するとよい。
【０１３０】
トナーをメタノールに超音波分散させてチタン酸ストロンチウム粒子や他の外添剤を外して、２４時間静置する。遠心分離によりトナー粒子とチタン酸ストロンチウム粒子や他の外添剤とを分離、回収し、十分に乾燥させることで、トナー粒子とチタン酸ストロンチウム粒子とを単離することができる。
【０１３１】
＜チタン酸ストロンチウム粒子の投影像の重心から投影像の輪郭までの距離の標準偏差Ｄｓ、及び粒子の投影像の円相当径Ｄａの測定＞
チタン酸ストロンチウム粒子の投影像の重心から投影像の輪郭までの距離（Ｌｉ）の標準偏差Ｄｓ、及び投影像の円相当径Ｄａの測定はチタン酸ストロンチウム粒子が外添されたトナーを観察し以下のように算出する。
【０１３２】
トナーの表面を、日立超高分解能電界放出走査電子顕微鏡Ｓ−４８００（（株）日立ハイテクノロジーズ）を用いて観察する。観察条件としては、観察倍率はチタン酸ストロンチウム粒子の大きさによって倍率１０万倍から２０万倍で適宜調整する。また、無機微粒子の画像処理を行うために、観察時の加速電圧は高めに調整（例えば５ｋＶ）し、反射電子像で観察することで、チタン酸ストロンチウム粒子が高輝度に、トナー粒子が低輝度に表わされるため好ましい。
【０１３３】
画像処理ソフト「Ｉｍａｇｅ−Ｐｒｏ  Ｐｌｕｓ５．１Ｊ」（ＭｅｄｉａＣｙｂｅｒｎｅｔｉｃｓ社製）を使用し、２値化像を取得する。その２値化像から輪郭の抽出を行い、座標を取得する。この輪郭の座標を（Ｘｉ、Ｙｉ）とし、輪郭の座標として２００点を得る。さらに、２値化像から得られた輪郭画像から重心座標（ＸＧ、ＹＧ）及び面積Ｓを得る。重心から各輪郭点（Ｘｉ、Ｙｉ）までの距離Ｌｉは下記式により求められる。
【０１３４】
【数１】
2019152718.tif 000002
【０１３５】
チタン酸ストロンチウム粒子の投影像の重心から投影像の輪郭までの距離の標準偏差ｄｓはＬｉの標準偏差として求められる。
【０１３６】
また、投影像の円相当径ｄａは、面積Ｓから下記式で求められる。
ｄａ＝２×（Ｓ／π）１／２  （３）
【０１３７】
以上の観察および測定を１００個のチタン酸ストロンチウム粒子に対して行って、各粒子の円相当径ｄｓ、標準偏差ｄａを算出した。本発明においては、各粒子におけるｄｓ、ｄａの平均値をそれぞれ算出して、これらをチタン酸ストロンチウム粒子の円相当径Ｄｓ、標準偏差Ｄａとし、下記式よりＣＶを算出した。
ＣＶ＝Ｄｓ／（Ｄａ／２）  （１）
【０１３８】
外添剤がチタン酸ストロンチウムであることの確認は、ＳＴＥＭ‐ＥＤＳ測定より実施する。測定条件は以下の通りである。
ＪＥＭ２８００型透過電子顕微鏡：加速電圧２００ｋＶ
ＥＤＳ検出器：ＪＥＤ−２３００Ｔ（日本電子、素子面積１００ｍｍ２）
ＥＤＳアナライザー：Ｎｏｒａｎ  Ｓｙｓｔｅｍ７（サーモフィッシャーサイエンティフィック社）。
Ｘ線保存レート：１００００〜１５０００ｃｐｓ
デッドタイム：２０〜３０％になるよう電子線量を調整し、ＥＤＳ分析（積算回数１００回ｏｒ測定時間５ｍｉｎ）を実施。
【０１３９】
＜トナー表面のチタン酸ストロンチウム粒子による被覆率の測定＞
トナー表面のチタン酸ストロンチウム粒子による被覆率は、トナーを以下の条件で測定し、下記式（４）から算出する。
【０１４０】
下記装置を下記条件にて使用し、トナーの表面の元素分析を行う。
・測定装置：Ｘ線光電子分光装置：Ｑｕａｎｔｕｍ２０００（アルバックファイ株式会社製）
・Ｘ線源：モノクロＡｌ  Ｋα
・Ｘｒａｙ  Ｓｅｔｔｉｎｇ：１００μｍφ（２５Ｗ（１５ＫＶ））
・光電子取りだし角：４５度
・中和条件：中和銃とイオン銃の併用
・分析領域：３００×２００μｍ
・Ｐａｓｓ  Ｅｎｅｒｇｙ：５８．７０ｅＶ
・ステップサイズ：０．１２５ｅＶ
・解析ソフト：Ｍａｌｔｉｐａｋ（ＰＨＩ社）
ここで、チタン酸ストロンチウム粒子の定量にはＴｉ原子を使用した。定量値の算出には、Ｔｉ  ２ｐ（Ｂ．Ｅ．４５２〜４６８ｅＶ）のピークを使用する。ここで得られたＴｉ元素の定量値をＺ１とする。
【０１４１】
次いで、上述のトナー表面の元素分析と同様にして、チタン酸ストロンチウム粒子単体の元素分析を行い、ここで得られたＴｉ元素の定量値をＺ２とする。トナーの表面の、チタン酸ストロンチウム粒子による被覆率Ｘは、上記Ｚ１、Ｚ２を用いて下記式（４）にて算出する。
被覆率（％）＝Ｚ１／Ｚ２×１００    （４）
【０１４２】
なお、本測定の精度を向上させるために、Ｚ１及びＺ２の測定を、２回以上行うことが好ましい。定量値Ｚ２を求めるに際して、外添に使用されたチタン酸ストロンチウム粒子を入手できれば、それを用いて測定を行えばよい。
【０１４３】
＜チタン酸ストロンチウム粒子のＳｒ／Ｔｉ（モル比）の測定＞
チタン酸ストロンチウム粒子のＳｒ及びＴｉの含有量は、波長分散型蛍光Ｘ線分析装置（Ａｘｉｏｓ  ａｄｖａｎｃｅｄ、ＰＡＮａｌｙｔｉｃａｌ社製）を用いて測定する。
【０１４４】
ＰＡＮａｌｙｔｉｃａｌ社で推奨する粉末測定専用のカップに専用フィルムを貼ったものにサンプル１ｇを秤量し、大気圧Ｈｅ雰囲気下においてＦＰ法にてチタン酸ストロンチウム粒子におけるＮａからＵまでの元素を測定する。
【０１４５】
その際、検出された元素全てが酸化物であると仮定し、それらの総質量を１００％として、ソフトウェアＳｐｅｃｔｒａＥｖａｌｕａｔｉｏｎ（ｖｅｒｓｉｏｎ  ５．０Ｌ）にて総質量に対するＳｒＯ及びＴｉＯ２の含有量（質量％）を酸化物換算値として求める。その後に、定量結果から酸素を除いた、Ｓｒ／Ｔｉ（質量比）を求めたのちに、各元素の原子量から、Ｓｒ／Ｔｉ（モル比）に換算する。
【０１４６】
なお、サンプルとしては、トナーからチタン酸ストロンチウム粒子を単離したものを用いる。また、以下の実施例では、製造されたチタン酸ストロンチウム粒子でも測定している。
【０１４７】
＜チタン酸ストロンチウム粒子の疎水化度（体積％）の測定＞
チタン酸ストロンチウム粒子の疎水化度（体積％）は、粉体濡れ性試験機「ＷＥＴ−１００Ｐ」（レスカ社製）によって測定する。
【０１４８】
直径５ｃｍ及び厚さ１．７５ｍｍの円筒型ガラス容器中に、フッ素樹脂コーティングされた長さ２５ｍｍ及び最大胴径８ｍｍの紡錘型回転子を入れる。
【０１４９】
上記円筒型ガラス容器中にメタノール５０体積％と水５０体積％とからなる含水メタノール液７０ｍＬを入れる。その後、トナーから単離したチタン酸ストロンチウム粒子０．５ｇを添加し、粉体濡れ性試験機にセットする。
【０１５０】
マグネティックスターラーを用いて、３．３ｓ−１の速度で撹拌しながら、上記粉体濡れ性試験機を通して、メタノールを０．８ｍＬ／分の速度で液中に添加する。
【０１５１】
波長７８０ｎｍの光で透過率を測定し、透過率が５０％に達した時のメタノールの体積百分率（＝（メタノールの体積／混合物の体積）×１００）により表される値を疎水化度とする。試料の疎水化度に応じて、最初のメタノールと水の体積比率は適宜調整する。また、以下の実施例では、製造されたチタン酸ストロンチウム粒子でも測定している。
【０１５２】
＜チタン酸ストロンチウム粒子のＢＥＴ比表面積の測定＞
チタン酸ストロンチウム粒子のＢＥＴ比表面積の測定は、ＪＩＳ  Ｚ８８３０（２００１年）に準じて行なう。具体的な測定方法は、以下の通りである。
【０１５３】
測定装置としては、定容法によるガス吸着法を測定方式として採用している「自動比表面積・細孔分布測定装置  ＴｒｉＳｔａｒ３０００（島津製作所社製）」を用いる。測定条件の設定および測定データの解析は、本装置に付属の専用ソフト「ＴｒｉＳｔａｒ３０００  Ｖｅｒｓｉｏｎ４．００」を用いて行なう。また装置には真空ポンプ、窒素ガス配管、ヘリウムガス配管を接続する。窒素ガスを吸着ガスとして用い、ＢＥＴ多点法により算出した値を本発明におけるＢＥＴ比表面積とする。
【０１５４】
具体的には、ＢＥＴ比表面積は以下のようにして算出する。
【０１５５】
まず、サンプル（チタン酸ストロンチウム粒子）に窒素ガスを吸着させ、その時の試料セル内の平衡圧力Ｐ（Ｐａ）とサンプルの窒素吸着量Ｖａ（モル・ｇ−１）を測定する。そして、試料セル内の平衡圧力Ｐ（Ｐａ）を窒素の飽和蒸気圧Ｐｏ（Ｐａ）で除した値である相対圧Ｐｒを横軸とし、窒素吸着量Ｖａ（モル・ｇ−１）を縦軸とした吸着等温線を得る。次いで、サンプルの表面に単分子層を形成するのに必要な吸着量である単分子層吸着量Ｖｍ（モル・ｇ−１）を、下記のＢＥＴ式を適用して求める。
【０１５６】
Ｐｒ／Ｖａ（１−Ｐｒ）＝１／（Ｖｍ×Ｃ）＋（Ｃ−１）×Ｐｒ／（Ｖｍ×Ｃ）
（ここで、ＣはＢＥＴパラメーターであり、測定サンプル種、吸着ガス種、吸着温度により変動する変数である。）
ＢＥＴ式は、Ｘ軸をＰｒ、Ｙ軸をＰｒ／Ｖａ（１−Ｐｒ）とすると、傾きが（Ｃ−１）／（Ｖｍ×Ｃ）、切片が１／（Ｖｍ×Ｃ）の直線と解釈される（この直線をＢＥＴプロットという）。
【０１５７】
直線の傾き＝（Ｃ−１）／（Ｖｍ×Ｃ）
直線の切片＝１／（Ｖｍ×Ｃ）
Ｐｒの実測値とＰｒ／Ｖａ（１−Ｐｒ）の実測値をグラフ上にプロットして最小二乗法により直線を引き、その直線の傾きと切片の値を算出する。これらの値を用いて上記の傾きと切片の連立方程式を解き、ＶｍとＣを算出する。
【０１５８】
さらに、上記で算出したＶｍと窒素分子の分子占有断面積（０．１６２ｎｍ２）から、下記の式に基づいて、サンプルのＢＥＴ比表面積Ｓ（ｍ２・ｇ−１）を算出する。
Ｓ＝Ｖｍ×Ｎ×０．１６２×１０−１８
（ここで、Ｎはアボガドロ数（モル−１）である。）
【０１５９】
次に、上記Ｖｍの算出方法について詳述する。本装置を用いたＶｍの算出方法は、装置に付属の「ＴｒｉＳｔａｒ３０００  取扱説明書Ｖ４．０」に従うが、具体的には、以下の手順で測定する。
【０１６０】
充分に洗浄、乾燥した専用のガラス製試料セル（ステム直径３／８インチ、容積約５ｍｌ）の風袋を精秤する。そして、ロートを使ってこの試料セルの中にサンプルを入れる。サンプル量としては、サンプルの比重や粒径によって適宜調整するが、チタン酸ストロンチウム粒子の場合は約０．５ｇを入れた。
【０１６１】
サンプルを入れた前記試料セルを真空ポンプと窒素ガス配管を接続した「前処理装置  バキュプレップ０６１（島津製作所社製）」にセットし、２３℃にて真空脱気を約１０時間継続する。尚、真空脱気の際には、サンプルが真空ポンプに吸引されないよう、バルブを調整しながら徐々に脱気する。セル内の圧力は脱気とともに徐々に下がり、最終的には約０．４Ｐａ（約３ミリトール）となる。真空脱気終了後、窒素ガスを徐々に注入して試料セル内を大気圧に戻し、試料セルを前処理装置から取り外す。この試料セルの質量を精秤し、風袋との差からチタン酸ストロンチウム粒子の正確な質量を算出する。尚、この際に、試料セル内のサンプルが大気中の水分等で汚染されないように、秤量中はゴム栓で試料セルに蓋をしておく。
【０１６２】
続いて、接続器具を含む試料セルのフリースペースの測定を行う。フリースペースは、２３℃においてヘリウムガスを用いて試料セルの容積を測定し、続いて液体窒素で試料セルを冷却した後の試料セルの容積を同様にヘリウムガスを用いて測定して、これらの容積の差から換算して算出する。また、窒素の飽和蒸気圧Ｐｏ（Ｐａ）は、装置に内蔵されたＰｏチューブを使用して、別途に自動で測定される。
【０１６３】
次に、試料セル内の真空脱気を行った後、真空脱気を継続しながら試料セルを液体窒素で冷却する。その後、窒素ガスを試料セル内に段階的に導入してサンプルに窒素分子を吸着させる。この際、平衡圧力Ｐ（Ｐａ）を随時計測することにより前記した吸着等温線が得られるので、この吸着等温線をＢＥＴプロットに変換する。尚、データを収集する相対圧Ｐｒのポイントは、０．０５、０．１０、０．１５、０．２０、０．２５、０．３０の合計６ポイントに設定する。得られた測定データに対して最小二乗法により直線を引き、その直線の傾きと切片からＶｍを算出する。さらに、このＶｍの値を用いて、前記したようにチタン酸ストロンチウム粒子のＢＥＴ比表面積を算出する。
【０１６４】
＜トナー粒子の平均円形度の測定＞
トナー粒子の平均円形度は、フロー式粒子像分析装置「ＦＰＩＡ−３０００」（シスメックス社製）によって、校正作業時の測定及び解析条件で測定する。
【０１６５】
具体的な測定方法は、以下の通りである。
【０１６６】
まず、ガラス製の容器中に予め不純固形物などを除去したイオン交換水約２０ｍＬを入れる。この中に分散剤として「コンタミノンＮ」（非イオン界面活性剤、陰イオン界面活性剤、有機ビルダーからなるｐＨ７の精密測定器洗浄用中性洗剤の１０質量％水溶液、和光純薬工業社製）をイオン交換水で約３質量倍に希釈した希釈液を約０．２ｍＬ加える。さらに測定試料を約０．０２ｇ加え、超音波分散器を用いて２分間分散処理を行い、測定用の分散液とする。その際、分散液の温度が１０℃〜４０℃となる様に適宜冷却する。超音波分散器としては、発振周波数５０ｋＨｚ、電気的出力１５０Ｗの卓上型の超音波洗浄器分散器（例えば「ＶＳ−１５０」（ヴェルヴォクリーア社製））を用い、水槽内には所定量のイオン交換水を入れ、この水槽中に前記コンタミノンＮを約２ｍＬ添加する。
【０１６７】
測定には、対物レンズとして「ＬＵＣＰＬＦＬＮ」（倍率２０倍、開口数０．４０）を搭載したフロー式粒子像分析装置を用い、シース液にはパーティクルシース「ＰＳＥ−９００Ａ」（シスメックス社製）を使用する。前記手順に従い調製した分散液をフロー式粒子像分析装置に導入し、ＨＰＦ測定モードで、トータルカウントモードにて２０００個のトナー粒子を計測する。
【０１６８】
そして、粒子解析時の２値化閾値を８５％とし、解析粒子径を円相当径１．９７７μｍ以上３９．５４μｍ未満に限定し、トナー粒子の平均円形度を求める。
【０１６９】
測定にあたっては、測定開始前に標準ラテックス粒子（例えば、Ｄｕｋｅ  Ｓｃｉｅｎｔｉｆｉｃ社製の「ＲＥＳＥＡＲＣＨ  ＡＮＤ  ＴＥＳＴ  ＰＡＲＴＩＣＬＥＳ  Ｌａｔｅｘ  Ｍｉｃｒｏｓｐｈｅｒｅ  Ｓｕｓｐｅｎｓｉｏｎｓ  ５１００Ａ」をイオン交換水で希釈）を用いて自動焦点調整を行う。その後、測定開始から２時間毎に焦点調整を実施することが好ましい。
【０１７０】
なお、実施例では、シスメックス社による校正作業が行われた、シスメックス社が発行する校正証明書の発行を受けたフロー式粒子像分析装置を使用した。解析粒子径を円相当径１．９７７μｍ以上３９．５４μｍ未満に限定した以外は、校正証明を受けた時の測定及び解析条件で測定を行う。
【０１７１】
＜トナー粒子のガラス転移温度（Ｔｇ）の測定＞
トナー粒子のガラス転移温度は、示差走査熱量分析装置「Ｑ１０００」（ＴＡ  Ｉｎｓｔｒｕｍｅｎｔｓ社製）を用いて、ＡＳＴＭ  Ｄ３４１８−８２に準じて測定する。
【０１７２】
装置検出部の温度補正はインジウムと亜鉛の融点を用い、熱量の補正についてはインジウムの融解熱を用いる。
【０１７３】
具体的には、試料約５ｍｇを精秤し、これをアルミニウム製のパンの中に入れ、リファレンスとして空のアルミニウム製のパンを用い、測定温度範囲３０℃以上２００℃以下の間で、昇温速度１０℃／ｍｉｎで測定を行う。
【０１７４】
なお、測定においては、一度２００℃まで昇温させ、続いて３０℃まで降温速度１０℃／ｍｉｎで降温し、その後に再度、昇温速度１０℃／ｍｉｎで昇温を行う。
【０１７５】
この２度目の昇温過程において得られたＤＳＣ曲線において、比熱変化が出る前と出た後のベースラインの中間点の線とＤＳＣ曲線との交点を、ガラス転移温度（Ｔｇ）とする。
【実施例】
【０１７６】
以下、実施例及び比較例を挙げて本発明をさらに詳細に説明するが、本発明は何らこれに制約されるものではない。なお、実施例及び比較例の部数及び％は特に断りが無い場合、すべて質量基準である。
【０１７７】
チタン酸ストロンチウム粒子は以下のようにして作製した。チタン酸ストロンチウム粒子１〜１４の物性を表１に示す。
【０１７８】
＜チタン酸ストロンチウム粒子１の製造例＞
硫酸法で得られたメタチタン酸を脱鉄漂白処理した後、１０モル／Ｌ水酸化ナトリウム水溶液を加えｐＨ９．０とし、脱硫処理を行い、その後、６モル／Ｌ塩酸によりｐＨ５．８まで中和し、ろ過水洗を行った。洗浄済みケーキに水を加えＴｉＯ２として２．２５モル／Ｌのスラリーとした後、６モル／Ｌ塩酸を加えｐＨ１．３とし解膠処理を行った。
【０１７９】
脱硫・解膠を行った解膠メタチタン酸スラリーに、塩化ストロンチウム水溶液を、ＳｒＯ／ＴｉＯ２モル比で１．１５となる量を添加した。次に、クエン酸を０．００１６モル添加し、ＴｉＯ２濃度０．３１３モル／Ｌに調整した。次に、撹拌混合しながらメタチタン酸と塩化ストロンチウムの混合溶液を９０℃に加温した後、５モル／Ｌ水酸化ナトリウム水溶液２９６ｍｌを７時間かけて添加し、その後、９５℃で１時間撹拌を続け反応を終了した。当該反応スラリーを５０℃まで冷却し、ｐＨ５．０となるまで６モル／Ｌ塩酸を加え１時間撹拌を続けた。上澄み液を除去し、５０Ｌの純水を加えてデカンテーション洗浄した。
【０１８０】
当該沈殿を含むスラリーを５０℃に調整し、６モル／Ｌ塩酸を加えｐＨ２．５に調整した後、固形分に対して４．０質量％のイソブチルトリメトキシシランを添加し１４時間撹拌保持を続けた。５モル／Ｌ水酸化ナトリウム水溶液を加えｐＨ８．０に調整し１時間撹拌を続けた後、ろ過・洗浄を行い得られたケーキを１２０℃の大気中で８時間乾燥しチタン酸ストロンチウム粒子１を得た。
【０１８１】
＜チタン酸ストロンチウム粒子２の製造例＞
チタン酸ストロンチウム粒子１の製造例と同様にして、メタチタン酸の脱硫、解膠処理を行った。
【０１８２】
脱硫・解膠を行った解膠メタチタン酸スラリーに、塩化ストロンチウム水溶液を、ＳｒＯ／ＴｉＯ２モル比で１．１５となる量を添加した。次に、クエン酸を０．００１６モル添加し、ＴｉＯ２濃度０．２４５モル／Ｌに調整した。次に、撹拌混合しながらメタチタン酸と塩化ストロンチウムの混合溶液を９０℃に加温した後、５モル／Ｌ水酸化ナトリウム水溶液２８０ｍｌを８時間かけて添加し、その後、９５℃で１時間撹拌を続け反応を終了した。当該反応スラリーを５０℃まで冷却し、ｐＨ５．０となるまで６モル／Ｌ塩酸を加え１時間撹拌を続けた。上澄み液を除去し、５０Ｌの純水を加えてデカンテーション洗浄した。
【０１８３】
当該沈殿を含むスラリーを５０℃に調整し、６モル／Ｌ塩酸を加えｐＨ２．５に調整した後、固形分に対して３．０質量％のイソブチルトリメトキシシランを添加し１４時間撹拌保持を続けた。５モル／Ｌ水酸化ナトリウム水溶液を加えｐＨ８．０に調整し１時間撹拌を続けた後、ろ過・洗浄を行い得られたケーキを１２０℃の大気中で８時間乾燥しチタン酸ストロンチウム粒子２を得た。
【０１８４】
＜チタン酸ストロンチウム粒子３の製造例＞
チタン酸ストロンチウム粒子１の製造例と同様にして、メタチタン酸の脱硫、解膠処理を行った。
【０１８５】
脱硫・解膠を行った解膠メタチタン酸スラリーに、塩化ストロンチウム水溶液を、ＳｒＯ／ＴｉＯ２モル比で１．１５となる量を添加した。次に、クエン酸を０．０１０モル添加し、ＴｉＯ２濃度０．２５６モル／Ｌに調整した。次に、撹拌混合しながらメタチタン酸と塩化ストロンチウムの混合溶液を８５℃に加温した後、５モル／Ｌ水酸化ナトリウム水溶液２８０ｍｌを８時間かけて添加し、その後、９５℃で１時間撹拌を続け反応を終了した。当該反応スラリーを５０℃まで冷却し、ｐＨ５．０となるまで６モル／Ｌ塩酸を加え１時間撹拌を続けた。上澄み液を除去し、５０Ｌの純水を加えてデカンテーション洗浄した。
【０１８６】
当該沈殿を含むスラリーを５０℃に調整し、６モル／Ｌ塩酸を加えｐＨ２．５に調整した後、固形分に対して３．０質量％のイソブチルトリメトキシシランを添加し１４時間撹拌保持を続けた。５モル／Ｌ水酸化ナトリウム水溶液を加えｐＨ８．０に調整し１時間撹拌を続けた後、ろ過・洗浄を行い得られたケーキを１２０℃の大気中で８時間乾燥しチタン酸ストロンチウム粒子３を得た。
【０１８７】
＜チタン酸ストロンチウム粒子４の製造例＞
チタン酸ストロンチウム粒子１の製造例と同様にして、メタチタン酸の脱硫、解膠処理を行った。
【０１８８】
脱硫・解膠を行った解膠メタチタン酸スラリーに、塩化ストロンチウム水溶液を、ＳｒＯ／ＴｉＯ２モル比で１．１５となる量を添加した。次に、クエン酸を０．０００３モル添加し、ＴｉＯ２濃度０．２６３モル／Ｌに調整した。次に、撹拌混合しながらメタチタン酸と塩化ストロンチウムの混合溶液を９５℃に加温した後、５モル／Ｌ水酸化ナトリウム水溶液２８０ｍｌを８時間かけて添加し、その後、９５℃で１時間撹拌を続け反応を終了した。当該反応スラリーを５０℃まで冷却し、ｐＨ５．０となるまで６モル／Ｌ塩酸を加え１時間撹拌を続けた。上澄み液を除去し、５０Ｌの純水を加えてデカンテーション洗浄した。
【０１８９】
当該沈殿を含むスラリーを５０℃に調整し、６モル／Ｌ塩酸を加えｐＨ２．５に調整した後、固形分に対して３．０質量％のイソブチルトリメトキシシランを添加し１４時間撹拌保持を続けた。５モル／Ｌ水酸化ナトリウム水溶液を加えｐＨ８．０に調整し１時間撹拌を続けた後、ろ過・洗浄を行い得られたケーキを１２０℃の大気中で８時間乾燥しチタン酸ストロンチウム粒子４を得た。
【０１９０】
＜チタン酸ストロンチウム粒子５の製造例＞
チタン酸ストロンチウム粒子１の製造例と同様にして、メタチタン酸の脱硫、解膠処理を行った。
【０１９１】
脱硫・解膠を行った解膠メタチタン酸スラリーに、塩化ストロンチウム水溶液を、ＳｒＯ／ＴｉＯ２モル比で１．１５となる量を添加した。次に、クエン酸を０．００１６モル添加し、ＴｉＯ２濃度０．４１２モル／Ｌに調整した。次に、撹拌混合しながらメタチタン酸と塩化ストロンチウムの混合溶液を９０℃に加温した後、７．５モル／Ｌ水酸化ナトリウム水溶液３７０ｍｌを３時間かけて添加し、その後、９５℃で１時間撹拌を続け反応を終了した。当該反応スラリーを５０℃まで冷却し、ｐＨ５．０となるまで６モル／Ｌ塩酸を加え１時間撹拌を続けた。上澄み液を除去し、５０Ｌの純水を加えてデカンテーション洗浄した。
【０１９２】
当該沈殿を含むスラリーを５０℃に調整し、６モル／Ｌ塩酸を加えｐＨ２．５に調整した後、固形分に対して７．０質量％のイソブチルトリメトキシシランを添加し１４時間撹拌保持を続けた。５モル／Ｌ水酸化ナトリウム水溶液を加えｐＨ８．０に調整し１時間撹拌を続けた後、ろ過・洗浄を行い得られたケーキを１２０℃の大気中で８時間乾燥しチタン酸ストロンチウム粒子５を得た。
【０１９３】
＜チタン酸ストロンチウム粒子６の製造例＞
チタン酸ストロンチウム粒子１の製造例と同様にして、メタチタン酸の脱硫、解膠処理を行った。
【０１９４】
脱硫・解膠を行った解膠メタチタン酸スラリーに、塩化ストロンチウム水溶液を、ＳｒＯ／ＴｉＯ２モル比で１．１５となる量を添加した。次に、クエン酸を０．０１０モル添加し、ＴｉＯ２濃度０．５３０モル／Ｌに調整した。次に、撹拌混合しながらメタチタン酸と塩化ストロンチウムの混合溶液を９０℃に加温した後、１０モル／Ｌ水酸化ナトリウム水溶液４４４ｍｌを１時間かけて添加し、その後、９５℃で１時間撹拌を続け反応を終了した。当該反応スラリーを５０℃まで冷却し、ｐＨ５．０となるまで６モル／Ｌ塩酸を加え１時間撹拌を続けた。上澄み液を除去し、５０Ｌの純水を加えてデカンテーション洗浄した。
【０１９５】
当該沈殿を含むスラリーを５０℃に調整し、６モル／Ｌ塩酸を加えｐＨ２．５に調整した後、固形分に対して１０．０質量％のイソブチルトリメトキシシランを添加し１４時間撹拌保持を続けた。５モル／Ｌ水酸化ナトリウム水溶液を加えｐＨ８．０に調整し１時間撹拌を続けた後、ろ過・洗浄を行い得られたケーキを１２０℃の大気中で８時間乾燥しチタン酸ストロンチウム粒子６を得た。
【０１９６】
＜チタン酸ストロンチウム粒子７の製造例＞
チタン酸ストロンチウム粒子１の製造例と同様にして、メタチタン酸の脱硫、解膠処理を行った。
【０１９７】
脱硫・解膠を行った解膠メタチタン酸スラリーに、塩化ストロンチウム水溶液を、ＳｒＯ／ＴｉＯ２モル比で１．１５となる量を添加した。次に、クエン酸を０．０００８モル添加し、ＴｉＯ２濃度０．５３０モル／Ｌに調整した。次に、撹拌混合しながらメタチタン酸と塩化ストロンチウムの混合溶液を９５℃に加温した後、１０モル／Ｌ水酸化ナトリウム水溶液４４４ｍｌを１時間かけて添加し、その後、９５℃で１時間撹拌を続け反応を終了した。当該反応スラリーを５０℃まで冷却し、ｐＨ５．０となるまで６モル／Ｌ塩酸を加え１時間撹拌を続けた。上澄み液を除去し、５０Ｌの純水を加えてデカンテーション洗浄した。
【０１９８】
当該沈殿を含むスラリーを７０℃に調整し、固形分に対して１０．０質量％の５０ｃＳｔシリコーンオイルを添加し１時間撹拌保持を続けた。５モル／Ｌ水酸化ナトリウム水溶液を加えｐＨ６．５に調整し１時間撹拌を続けた後、ろ過・洗浄を行い得られたケーキを１２０℃の大気中で８時間乾燥しチタン酸ストロンチウム粒子７を得た。
【０１９９】
＜チタン酸ストロンチウム粒子８の製造例＞
チタン酸ストロンチウム粒子１の製造例と同様にして、メタチタン酸の脱硫、解膠処理を行った。
【０２００】
脱硫・解膠を行った解膠メタチタン酸スラリーに、塩化ストロンチウム水溶液を、ＳｒＯ／ＴｉＯ２モル比で１．１５となる量を添加した。次に、酒石酸を０．０００３モル添加し、ＴｉＯ２濃度０．５３０モル／Ｌに調整した。次に、撹拌混合しながらメタチタン酸と塩化ストロンチウムの混合溶液を９５℃に加温した後、１０モル／Ｌ水酸化ナトリウム水溶液４４４ｍｌを１時間かけて添加し、その後、９５℃で１時間撹拌を続け反応を終了した。当該反応スラリーを５０℃まで冷却し、ｐＨ５．０となるまで６モル／Ｌ塩酸を加え１時間撹拌を続けた。上澄み液を除去し、５０Ｌの純水を加えてデカンテーション洗浄した。
【０２０１】
当該沈殿を含むスラリーを７０℃に調整し、５モル／Ｌ水酸化ナトリウム水溶液を加えｐＨ６．５に調整し１時間撹拌を続けた後、ろ過・洗浄を行い得られたケーキを１２０℃の大気中で８時間乾燥しチタン酸ストロンチウム粒子８を得た。
【０２０２】
＜チタン酸ストロンチウム粒子９の製造例＞
チタン酸ストロンチウム粒子１の製造例と同様にして、メタチタン酸の脱硫、解膠処理を行った。
【０２０３】
脱硫・解膠を行った解膠メタチタン酸スラリーに、塩化ストロンチウム水溶液を、ＳｒＯ／ＴｉＯ２モル比で１．１５となる量を添加した。次に、酒石酸を０．００１６モル添加し、ＴｉＯ２濃度０．１９５モル／Ｌに調整した。次に、撹拌混合しながらメタチタン酸と塩化ストロンチウムの混合溶液を９０℃に加温した後、３モル／Ｌ水酸化ナトリウム水溶液１４８ｍｌを２０時間かけて添加し、その後、９５℃で１時間撹拌を続け反応を終了した。当該反応スラリーを５０℃まで冷却し、ｐＨ５．０となるまで６モル／Ｌ塩酸を加え１時間撹拌を続けた。上澄み液を除去し、５０Ｌの純水を加えてデカンテーション洗浄した。
【０２０４】
当該沈殿を含むスラリーを５０℃に調整し、６モル／Ｌ塩酸を加えｐＨ２．５に調整した後、固形分に対して２．０質量％のイソブチルトリメトキシシランを添加し１４時間撹拌保持を続けた。５モル／Ｌ水酸化ナトリウム水溶液を加えｐＨ８．０に調整し１時間撹拌を続けた後、ろ過・洗浄を行い得られたケーキを１２０℃の大気中で８時間乾燥しチタン酸ストロンチウム粒子９を得た。
【０２０５】
＜チタン酸ストロンチウム粒子１０の製造例＞
チタン酸ストロンチウム粒子１の製造例と同様にして、メタチタン酸の脱硫、解膠処理を行った。
【０２０６】
脱硫・解膠を行った解膠メタチタン酸スラリーに、塩化ストロンチウム水溶液を、ＳｒＯ／ＴｉＯ２モル比で１．１５となる量を添加した。次に、酒石酸を０．０００８モル添加し、ＴｉＯ２濃度０．１５１モル／Ｌに調整した。次に、撹拌混合しながらメタチタン酸と塩化ストロンチウムの混合溶液を９５℃に加温した後、３モル／Ｌ水酸化ナトリウム水溶液１４８ｍｌを２４時間かけて添加し、その後、９５℃で１時間撹拌を続け反応を終了した。当該反応スラリーを５０℃まで冷却し、ｐＨ５．０となるまで６モル／Ｌ塩酸を加え１時間撹拌を続けた。上澄み液を除去し、５０Ｌの純水を加えてデカンテーション洗浄した。
【０２０７】
当該沈殿を含むスラリーを５０℃に調整し、６モル／Ｌ塩酸を加えｐＨ２．５に調整した後、固形分に対して２．０質量％のイソブチルトリメトキシシランを添加し１４時間撹拌保持を続けた。５モル／Ｌ水酸化ナトリウム水溶液を加えｐＨ８．０に調整し１時間撹拌を続けた後、ろ過・洗浄を行い得られたケーキを１２０℃の大気中で８時間乾燥しチタン酸ストロンチウム粒子１０を得た。
【０２０８】
＜チタン酸ストロンチウム粒子１１の製造例＞
チタン酸ストロンチウム粒子１の製造例と同様にして、メタチタン酸の脱硫、解膠処理を行った。
【０２０９】
脱硫・解膠を行った解膠メタチタン酸スラリーに、塩化ストロンチウム水溶液を、ＳｒＯ／ＴｉＯ２モル比で１．１５となる量を添加した。次に、酒石酸を０．０００３モル添加し、ＴｉＯ２濃度０．１５１モル／Ｌに調整した。次に、撹拌混合しながらメタチタン酸と塩化ストロンチウムの混合溶液を９５℃に加温した後、３モル／Ｌ水酸化ナトリウム水溶液１４８ｍｌを２４時間かけて添加し、その後、９５℃で１時間撹拌を続け反応を終了した。当該反応スラリーを５０℃まで冷却し、ｐＨ５．０となるまで６モル／Ｌ塩酸を加え１時間撹拌を続けた。上澄み液を除去し、５０Ｌの純水を加えてデカンテーション洗浄した。
【０２１０】
当該沈殿を含むスラリーを５０℃に調整し、５モル／Ｌ水酸化ナトリウム水溶液を加えｐＨ６．５に調整し１時間撹拌を続けた後、ろ過・洗浄を行い得られたケーキを１２０℃の大気中で８時間乾燥しチタン酸ストロンチウム粒子１１を得た。
【０２１１】
＜チタン酸ストロンチウム粒子１２の製造例＞
硫酸チタニル水溶液を加水分解して得られたメタチタン酸スラリーをアルカリ水溶液で洗浄した。次に、メタチタン酸スラリーに塩酸を添加して、ｐＨを０．６５に調整してチタニアゾル分散液を得た。チタニアゾル分散液にＮａＯＨを添加し、分散液のｐＨを４．５に調整し、上澄み液の電気伝導度が７０μＳ／ｃｍになるまで洗浄を繰り返した。
【０２１２】
メタチタン酸スラリーに対して、０．９７倍モル量の水酸化ストロンチウム八水和物を加えてステンレス製反応容器に入れ、窒素ガス置換した。さらに、ＴｉＯ２換算で０．５モル／Ｌになるように蒸留水を加えた。窒素雰囲気中でスラリーを８３℃まで６．５℃／時間で昇温し、８３℃に到達してから６時間反応を行った。得られた沈殿をデカンテーション洗浄した。
【０２１３】
当該沈殿を含むスラリーを４０℃に調整し、塩酸を加えｐＨ２．５に調整した後、固形分に対して４．０質量％のイソブチルトリメトキシシランを添加し１０時間撹拌保持を続けた。５モル／Ｌ水酸化ナトリウム溶液を加えｐＨ６．５に調整し１時間撹拌を続けた後、ろ過・洗浄を行い得られたケーキを１２０℃の大気中で８時間乾燥しチタン酸ストロンチウム粒子１２を得た。
【０２１４】
＜チタン酸ストロンチウム粒子１３の製造例＞
硫酸チタニル水溶液を加水分解して得られたメタチタン酸スラリーをアルカリ水溶液で洗浄した。次に、メタチタン酸のスラリーに塩酸を添加して、ｐＨを０．６５に調整してチタニアゾル分散液を得た。チタニアゾル分散液にＮａＯＨを添加し、分散液のｐＨを４．５に調整し上澄み液の電気伝導度が７０μＳ／ｃｍになるまで洗浄をくり返した。
【０２１５】
メタチタン酸に対し、０．９７倍モル量の水酸化ストロンチウム八水和物を加えてステンレス製反応容器に入れ、窒素ガス置換した。さらに、ＳｒＴｉＯ３換算で０．５モル／Ｌになるように蒸留水を加えた。窒素雰囲気中でスラリーを８３℃まで６．５℃／時間で昇温し、８３℃に到達してから６時間反応を行った。反応後室温まで冷却し、上澄み液を除去した後純水で洗浄をくり返した。
【０２１６】
当該沈殿を含むスラリーを４０℃に調整し、塩酸を加えｐＨ２．５に調整した後、固形分に対して５．０質量％のイソブチルトリメトキシシランを添加し１０時間撹拌保持を続けた。５モル／Ｌ水酸化ナトリウム溶液を加えｐＨ６．５に調整し１時間撹拌を続けた後、ろ過・洗浄を行い得られたケーキを１２０℃の大気中で８時間乾燥しチタン酸ストロンチウム粒子１３を得た。
【０２１７】
＜チタン酸ストロンチウム粒子１４の製造例＞
硫酸チタニル水溶液を加水分解して得られたメタチタン酸スラリーをアルカリ水溶液で洗浄した。次に、メタチタン酸のスラリーに塩酸を添加して、ｐＨを０．８に調整してチタニアゾル分散液を得た。チタニアゾル分散液にＮａＯＨを添加し、分散液のｐＨを５．０に調整し、上澄み液の電気伝導度が７０μＳ／ｃｍになるまで洗浄をくり返した。
【０２１８】
メタチタン酸スラリーに対し、０．９５倍モル量の水酸化ストロンチウム八水和物を加えてステンレス製の反応容器に入れ、窒素ガス置換した。更に、ＳｒＴｉＯ３換算で０．７ｍｏｌ／リットルになるように蒸留水を加えた。窒素雰囲気中でスラリーを６５℃まで８℃／時間で昇温し、６５℃に到達してから５時間反応を行った。反応後室温まで冷却し、上澄み液を除去した後、純水で洗浄をくり返し、その後、ヌッチェで濾過を行った。得られたケーキを乾燥し、さらに１０００℃で焼結させた。
【０２１９】
焼結後に純水を加えてスラリーとして４０℃に調整し、塩酸を加えｐＨ２．５に調整した後、固形分に対して２．０質量％のイソブチルトリメトキシシランを添加し１０時間撹拌保持を続けた。５モル／Ｌ水酸化ナトリウム溶液を加えｐＨ６．５に調整し１時間撹拌を続けた後、ろ過・洗浄を行い得られたケーキを１２０℃の大気中で８時間乾燥しチタン酸ストロンチウム粒子１４を得た。
【０２２０】
＜チタン酸ストロンチウム粒子１５の製造例＞
炭酸ストロンチウム６００ｇと酸化チタン３００ｇをボールミルにて、９時間湿式混合した後濾過乾燥した。この混合物を５ｋｇ／ｃｍ２の圧力で成型し、１１００℃の温度で８時間仮焼した。得られたチタン酸ストロンチウムを、ジェット気流を用いた粉砕機により粉砕し、風力分級機を用いて分級しある程度粒径をそろえた。その後、水中に分散させ、遠心分離機でより精密な分級を行い、乾燥後、解砕処理することでチタン酸ストロンチウム粒子の基材を得た。
【０２２１】
この基材に純水を加えてスラリーとして４０℃に調整し、塩酸を加えｐＨ２．５に調整した後、固形分に対して２．０質量％のイソブチルトリメトキシシランを添加し１０時間撹拌保持を続けた。５モル／Ｌ水酸化ナトリウム溶液を加えｐＨ６．５に調整し１時間撹拌を続けた後、ろ過・洗浄を行い得られたケーキを１２０℃の大気中で８時間乾燥しチタン酸ストロンチウム粒子１５を得た。この粒子の形状が球状に近い多面体上のチタン酸ストロンチウム粒子であった。
【０２２２】
【表１】
2019152718.tif 000003
【０２２３】
＜シリカ微粒子１の製造例＞
個数平均粒子径が１５ｎｍ、ＢＥＴ比表面積が２００ｍ２／ｇのシリカ微粒子の基材に１００ｃＳｔのシリコーンオイルで表面処理を行った。表２に示すように、表面処理後のＢＥＴ比表面積は１８０ｍ２／ｇであった。
＜シリカ微粒子２、３＞
表２に示す個数平均粒子径、ＢＥＴ比表面積、表面処理されているシリカ微粒子２、３を用意した。
【０２２４】
【表２】
2019152718.tif 000004
【０２２５】
トナー粒子は以下のようにして作製した。得られたトナー粒子１〜４の物性を表３に示す。
【０２２６】
＜トナー粒子１の製造例＞
四つ口容器中にイオン交換水７１０部と０．１モル／ＬのＮａ３ＰＯ４水溶液８５０部を添加し、高速撹拌装置Ｔ．Ｋ．ホモミクサー（特殊機化工業株式会社製）を用いて２００ｓ−１で撹拌しながら、６０℃に保持した。ここに１．０モル／ＬのＣａＣｌ２水溶液６８部を徐々に添加し、分散安定剤を含む水系分散媒体を調製した。
・スチレン                                                        １２５部
・ｎ−ブチルアクリレート                                            ３５部
・銅フタロシアニン顔料（ピグメントブルー１５：３）                    ６部
・ポリエステル樹脂１                                                １０部
（テレフタル酸−プロピレンオキサイド変性ビスフェノールＡ（２モル付加物）共重合体、酸価：１０ｍｇＫＯＨ／ｇ、ガラス転移温度（Ｔｇ）：７０℃、重量平均分子量（Ｍｗ）：１０５００）
・フィッシャートロプシュワックス（融点：７８℃）                    １５部
上記材料を、アトライタ（日本コークス工業株式会社製）を用いて３時間撹拌し、各成分を重合性単量体中に分散させ、単量体混合物を調製した。
【０２２７】
単量体混合物に重合開始剤である１，１，３，３−テトラメチルブチルパーオキシ２−エチルヘキサノエート２０．０部（トルエン溶液５０％）を添加し、重合性単量体組成物を調製した。
【０２２８】
重合性単量体組成物を水系分散媒体中に投入し、撹拌機の回転数を１６７ｓ−１に維持しつつ５分間造粒した。その後、高速撹拌装置をプロペラ式撹拌器に変えて、内部温度を７０℃に昇温させ、ゆっくり撹拌しながら６時間反応させた。
【０２２９】
次いで、容器内を温度８０℃に昇温して４時間維持し、その後冷却し、スラリーを得た。スラリーを含む容器内に希塩酸を添加して分散安定剤を除去した。さらに、ろ別、洗浄、乾燥して重量平均粒径６．８μｍのトナー粒子１を得た。トナー粒子１の平均円形度、Ｔｇを表３に示す。
【０２３０】
＜トナー粒子２の製造例＞
四つ口容器中にイオン交換水７１０部と０．１モル／ＬのＮａ３ＰＯ４水溶液８５０部を添加し、高速撹拌装置Ｔ．Ｋ．ホモミクサーを用いて２００ｓ−１で撹拌しながら、６０℃に保持した。ここに１．０モル／ＬのＣａＣｌ２水溶液６８部を徐々に添加し、分散安定剤を含む水系分散媒体を調製した。
・スチレン                                                        １２５部
・ｎ−ブチルアクリレート                                            ３５部
・銅フタロシアニン顔料（ピグメントブルー１５：３）                    ８部
・ポリエステル樹脂１                                                １０部
（テレフタル酸−プロピレンオキサイド変性ビスフェノールＡ（２モル付加物）共重合体、酸価：１０ｍｇＫＯＨ／ｇ、ガラス転移温度（Ｔｇ）：７０℃、重量平均分子量（Ｍｗ）：１０５００）
・フィッシャートロプシュワックス（融点：７８℃）                    １５部
上記材料を、アトライタを用いて３時間撹拌し、各成分を重合性単量体中に分散させ、単量体混合物を調製した。
【０２３１】
単量体混合物に重合開始剤である１，１，３，３−テトラメチルブチルパーオキシ２−エチルヘキサノエート２０．０部（トルエン溶液５０％）を添加し、重合性単量体組成物を調製した。
【０２３２】
重合性単量体組成物を水系分散媒体中に投入し、撹拌機の回転数を１５８ｓ−１に維持しつつ５分間造粒した。その後、高速撹拌装置をプロペラ式撹拌器に変えて、内部温度を６５℃に昇温させ、ゆっくり撹拌しながら６時間反応させた。
【０２３３】
次いで、容器内を温度８０℃に昇温して４時間維持し、その後冷却し、スラリーを得た。スラリーを含む容器内に希塩酸を添加して分散安定剤を除去した。さらに、ろ別、洗浄、乾燥して重量平均粒径６．６μｍのトナー粒子２を得た。トナー粒子２の平均円形度、Ｔｇを表３に示す。
【０２３４】
＜トナー粒子３の製造例＞
〔ポリエスエル樹脂１の製造例〕
冷却管、攪拌機、及び、窒素導入管のついた反応槽中に、以下の材料を秤量した。
テレフタル酸                                                      ２３．０部
無水トリメリット酸                                                  １．０部
ポリオキシプロピレン（２．２）−２，２−ビス（４−ヒドロキシフェニル）プロパン
７６．０部
チタニウムジヒドロキシビス（トリエタノールアミネート）              ０．１部
その後、２００℃に加熱し、窒素を導入しながら生成する水を除去しながら９時間反応させ、その後、１０ｍｍＨｇに減圧し１時間反応させ、ポリエスエル樹脂１を合成した。ＧＰＣで求めたポリエスエル樹脂１の分子量は、重量平均分子量（Ｍｗ）６２００、数平均分子量（Ｍｎ）２４００であり、ピーク分子量（Ｍｐ）２７５０、ガラス転移点は５０℃、軟化点は９４℃であった。
【０２３５】
下記材料をＦＭミキサー（ＦＭ−７５型、日本コークス工業株式会社製）で混合した後、二軸混練機（（株）池貝製ＰＣＭ−３０型）にて回転数３．３ｓ−１、混練樹脂温度１１０℃の条件で混練した。
・ポリエスエル樹脂１                                                １００．０部
・銅フタロシアニン顔料（ピグメントブルー１５：３）                      ８．０部
・フィッシャートロプシュワックス（融点：７８℃）                        ５．０部
・３，５−ジ−ｔ−ブチルサリチル酸アルミニウム化合物                    ０．５部
得られた混練物を冷却し、ハンマーミルにて１ｍｍ以下に粗粉砕し、粗砕物を得た。得られた粗砕物を、機械式粉砕機（フロイント・ターボ（株）製Ｔ−２５０）にて微粉砕した。さらに、得られた微粉砕粉末をコアンダ効果を利用した多分割分級機を用いて分級し、重量平均粒径６．９μｍの負帯電性のトナー粒子３を得た。トナー粒子３の平均円形度、Ｔｇを表３に示す。
【０２３６】
＜トナー粒子４の製造例＞
着色剤の添加量を８．０部から４．０部に変更すること以外はトナー粒子３と同様にして作成し、重量平均粒径６．６μｍの負帯電性のトナー粒子４を得た。トナー粒子４の平均円形度、Ｔｇを表３に示す。
【０２３７】
【表３】
2019152718.tif 000005
【０２３８】
＜トナー１の製造例＞
得られたトナー粒子１；１００部に対して、チタン酸ストロンチウム粒子１；１．５部と、シリカ微粒子１；０．５部とになる量で、これら粒子をＦＭ１０Ｃ（日本コークス工業株式会社製）によって外添混合した。
【０２３９】
外添条件は、トナー粒子の仕込み量：１．８ｋｇ、回転数：６０ｓ−１、外添時間：１２分で行った。その後、目開き２００μｍのメッシュで篩い、トナー１を得た。トナー１の物性は表４に示す。
【０２４０】
＜実施例１＞
得られたトナー１を用いて、以下の評価を行った。評価結果を表５に示す。
【０２４１】
＜チタン酸ストロンチウム粒子の付着状態分析＞
得られたトナー１を用いて、チタン酸ストロンチウム粒子の付着状態の変化に関して評価を行った。
【０２４２】
トナー１の表面を、日立超高分解能電界放出走査電子顕微鏡Ｓ−４８００（（株）日立ハイテクノロジーズ）を用いて観察する。観察条件としては、倍率３万倍で１つのトナーの観察をする。また、無機微粒子の画像処理を行うために、観察時の加速電圧は高めに調整（例えば５ｋＶ）し、反射電子像で観察することで、チタン酸ストロンチウム粒子が高輝度に、トナー粒子が低輝度に表わされるため好ましい。
【０２４３】
このトナーの反射電子像において、図１に示す様に、トナー粒子の弦の最大長を線分Ａとし、線分Ａと平行であって線分Ａと１．０μｍ離れた２本の線分を線分Ｂ及び線分Ｃとする。また線分Ａの中点を通り、線分Ａと直交する線分を線分Ｄとする。さらに、線分Ｄと平行であって線分Ｄと１．０μｍ離れた２本の線分を線分Ｅ及び線分Ｆとする。線分Ａ、及び線分Ｂ、Ｃ、Ｄ、Ｅ及びＦで形成される、それぞれ一辺の長さが１．０μｍの正方形である４つの領域を定める。
【０２４４】
４つの領域に存在するチタン酸ストロンチウム粒子の個数をそれぞれカウントし、１．０μｍ四方の領域に存在するチタン酸ストロンチウム粒子の存在個数を算出する。これを表４の「チタン酸ストロンチウム粒子の付着個数の初期」の欄に示す。この作業をトナー５０個に対して行い、その平均値を算出した。尚、チタン酸ストロンチウム粒子が線分Ａ、Ｂ、Ｃ、Ｄ、Ｅ及びＦ上に存在する場合、その領域の数値は算出の際に用いないようにする。
【０２４５】
さらに、トナー１を３ｇ秤量して５０ｃｃのポリビンに入れ、振とう器（Ｍｏｄｅｌ−ＹＳ−８Ｄ、株式会社ヤヨイ社製）で回転数２．５ｓ−１で３０分間振とうして模擬的に劣化させたトナーを得る。振とう後のトナーについても、上記手法と同様にトナー表面のチタン酸ストロンチウム粒子の存在個数を算出する。これを表４の「チタン酸ストロンチウム粒子の付着個数の３０分振とう後」の欄に示す。また、初期と３０分振とう後のチタン酸ストロンチウム粒子の付着個数の変化率を以下の式で算出する。評価結果を表４に示す。
【０２４６】
変化率＝（｜初期−３０分振とう後｜／初期）×１００
さらに、得られたトナー１を用いて、以下の評価を行った。評価結果を表５に示す。
【０２４７】
＜評価機＞
レーザービームプリンタＨＰ  Ｃｏｌｏｒ  ＬａｓｅｒＪｅｔ  Ｅｎｔｅｒｐｒｉｓｅ  Ｍ６５１ｎを、１色のプロセスカートリッジだけの装着でも作動することと、転写電流が手動で変更できるように改造して評価を行った。評価紙としては、キヤノンマーケティングジャパンが販売するＣＳ−６８０を用いた。トナーは所定のプロセスカートリッジに充填した。
【０２４８】
長期使用としては、常温常湿環境（温度２３℃、相対湿度５０％）と、帯電性の影響を受けやすい低温低湿環境（温度１０℃、相対湿度１４％）と、で評価を行った。低湿環境であるとトナーの帯電性が高く、かつ評価紙の水分量も低く抵抗が高いため、転写性に関しては厳しい条件である。
【０２４９】
長期使用としては、印字率２％となる横線パターンを２枚／１ジョブとして、ジョブとジョブの間にマシンがいったん停止してから次のジョブが始まるように設定したモードで、合計１５０００枚の画像形成試験を実施した。初期と、１５０００枚の画像形成後で評価を行った。
【０２５０】
＜画像濃度＞
画像濃度は、５ｍｍ丸のベタ画像を出力して、反射濃度計であるＸ−Ｒｉｔｅ  ５００シリーズ（ビデオジェット・エックスライト（株）製）で反射濃度を測定することにより測定した。常温常湿環境と、低温低湿環境と、の両環境で、さらに初期と、１５０００枚の画像形成後の両方で評価を行った。
【０２５１】
＜グロス紙かぶり＞
べた白を通紙して、べた白画像における白地部反射濃度の最低値をＤｓ、画像形成前の転写材の反射平均濃度をＤｒとし、Ｄｒ−Ｄｓをかぶり値とした。評価紙としては、グロス紙（ＨＰ  Ｌａｓｅｒ  Ｂｒｏｃｈｕｒｅ  Ｐａｐｅｒ  ２００ｇ紙  ＨＰ社製）を用いた。反射濃度の測定には、反射濃度計（リフレクトメーター  モデル  ＴＣ−６ＤＳ  （有）東京電色製）を用い、フィルターにはアンバーライトフィルターを用いた。数値が小さいほどかぶりレベルが良いことを示す。常温常湿環境で、初期と、１５０００枚の画像形成後の両方で評価を行った。
【０２５２】
＜転写残濃度＞
転写性の評価は、条件的に厳しい低温低湿環境で評価を行った。さらに、転写電流によっても転写性は影響を受けるため、転写電流に対して安定であると、トナーとしての転写性は良好であることを示す。
【０２５３】
評価方法としては、５ｍｍ丸の画像で、紙上の反射濃度が１．４０以上になるように階調で調整する。調整した階調で同様に画像出力して、５ｍｍ丸の画像が転写され、転写残トナーが静電荷像担持体上に残っているタイミングでモーターの駆動を停止させた。静電荷像担持体上の転写残トナーをテーピングし、使用していない用紙（ＣＳ−６８０）上にそのテープを貼り付けた。そのテープの濃度を反射濃度計であるＸ−Ｒｉｔｅ  ５００シリーズで反射濃度を測定することにより、転写残トナーの濃度を測定した。この反射濃度が低いと転写性が良好であることを示す。
【０２５４】
上記の測定を、転写電流を８μＡ、１１μＡ、１４μＡと変更し、初期と、１５０００枚の画像形成後の両方で行った。さらに、転写電流によるバラツキは、それぞれの転写電流における転写残濃度の標準偏差によって評価した。
【０２５５】
＜ハーフトーンスジ＞
ハーフトーン濃度の均一性の評価は、低温低湿環境で１５０００枚の画像形成後に評価を行った。
【０２５６】
反射濃度０．６０のハーフトーン画像出力を行い、得られた画像の反射濃度をカートリッジの長手方向に５点測定して、それらの濃度差を求めることで、ハーフトーン画像の濃度ムラを評価した。ここでの濃度ムラとは、紙の出力方向と同じ方向に発生するスジ状の濃度ムラの事を示す。評価基準を以下に示す。ランクＣ以上であれば、本発明の効果が得られているレベルであるとした。
Ａ：反射濃度差０．０５未満
Ｂ：反射濃度差０．０５以上０．１０未満
Ｃ：反射濃度差０．１０以上０．１５未満
Ｄ：反射濃度差０．１５以上
【０２５７】
＜トナー２〜１６、比較トナー１〜５の製造例＞
トナー１の製造例において、トナー粒子、チタン酸ストロンチウム粒子の種類と添加量を表４のように変更した以外は、トナー１の製造例と同様にして、トナー２〜１６、比較トナー１〜５を得た。
【０２５８】
＜実施例２〜１６、比較例１〜５＞
実施例１と同様にして評価を行った。評価結果を表５に示す。
【０２５９】
【表４】
2019152718.tif 000006
【０２６０】
【表５】
2019152718.tif 000007
【図１】
2019152718.tif 000008